Brevet FR2981500A1 — publié le 20130419

HYBRIDATION FLIP-CHIP DE COMPOSANTS MICROELECTRONIQUES AU MOYEN D'ELEMENTS DE CONNEXION RESISTIFS FUSIBLES SUSPENDUS DOMAINE DE L'INVENTION L'invention a trait au domaine de l'assemblage de composants microélectroniques, et plus particulièrement à l'hybridation face-contre-face, ou hybridation «flip-chip ». ETAT DE LA TECHNIQUE L'assemblage par la technique dite de «flip chip » consiste usuellement à former des billes électriquement conductrices sur une face d'un premier composant électronique et à former des éléments de connexion électriquement conducteurs, notamment des billes ou des plages de connexion, sur une face d'un second composant selon un motif de connexion prédéterminé. Le premier composant est alors reporté sur le second composant de manière à mettre en correspondance les billes avec les éléments de connexion, puis l'ensemble est pressé et chauffé. Les billes se déforment et fondent pour former des connexions électriques perpendiculaires au plan principal des composants électroniques, généralement sous la forme d'une tranche. La technique la plus classique pour réaliser l'assemblage est de mettre en oeuvre un chauffage global de l'ensemble, par exemple en plaçant les deux composants sous une atmosphère contrôlée en température. Toutefois, la fusion d'une bille métallique nécessite de hautes températures, supérieures à 170 °C. Or, ces températures ne sont pas compatibles avec les composants organiques, notamment les composants en matière plastique tel que le PEN (polyéthylène naphtalate) et le PET (polyéthylène téréphtalate), qui présentent des températures de transition vitreuse inférieures, de 120 °C pour le PEN et de 70°C pour le PET par exemple Ainsi en soumettant un composant plastique à la température de fusion des billes de soudure, le composant en plastique passe à un état caoutchouteux et se déforme fortement, voire se détruit. EXPOSE DE L'INVENTION Le but de la présente invention est de proposer un procédé permettant une hybridation qui met en oeuvre un chauffage localisé des billes métalliques tout en isolant thermiquement de manière efficace le composant munis des éléments de connexion. A cet effet, l'invention a pour objet un procédé de réalisation d'un dispositif hybridé consistant à réaliser un premier composant microélectronique muni sur une face de billes métalliques, et un second composant microélectronique muni sur une face d'éléments de connexion correspondant auxdites billes métalliques, et à hybrider les premier et second composants de manière à fixer les billes métalliques du premier composant aux éléments de connexion du second composant. Selon l'invention : ^ la fabrication du second composant microélectronique consiste : o à réaliser un substrat muni de cavités aux emplacements prévus pour les éléments de connexion; et o à réaliser des éléments résistifs en métal fusible suspendus respectivement au dessus des cavités ; ^ et l'hybridation des premier et second composants consiste : o à reporter le premier composant sur le second composant de manière à faire reposer les billes métalliques sur les éléments résistifs suspendus ; et o à appliquer un courant électrique au travers des éléments résistifs de manière à faire fondre ceux-ci. En d'autres termes, le substrat est isolé de l'élément en fusion par de l'air jusqu'à ce que le métal en fusion s'écoule dans la cavité. Par ailleurs, la fusion des éléments résistifs entraine l'affaissement du premier composant sous son propre poids. Les billes métalliques se retrouvent donc introduites dans les cavités au contact du métal en fusion et adhèrent au substrat une fois le métal refroidi. Selon un mode de réalisation, les éléments résistifs sont réalisés sous la forme de serpentins ou de tiges. Notamment, les éléments résistifs sont constitués de métal à bas point de fusion, par exemple en indium ou en alliage d'or et d'étain. Les éléments résistifs présentent donc une forte résistance électrique. Il est ainsi possible d'obtenir un échauffement élevé avec un courant faible et/ou très rapidement. Selon un mode de réalisation, le substrat du second composant microélectronique comprend du plastique, notamment du PEN ou du PET. Par exemple, le substrat est un substrat flexible.35 Selon un mode de réalisation, les éléments résistifs suspendus sont obtenus de la manière suivante : ^ dépôt de deux plages métalliques autour de chaque cavité ; ^ remplissage des cavités par de la résine ; ^ réalisation des éléments résistifs sur la résine et sur les plages métalliques, en laissant au moins un passage d'accès à la résine ; et ^ retrait de la résine des cavités par le au moins un passage d'accès. Notamment, les plages métalliques de connexion ont une surface supérieure ou égale à deux fois la surface de la cavité. Selon un mode de réalisation, le procédé comporte, avant la réalisation des éléments résistifs suspendus, le dépôt d'une couche de métal dans le fond de chaque cavité et d'au moins une connexion électrique au contact de ladite couche. Une interconnexion mécanique et électrique des premier et second composants est ainsi obtenue. Selon un mode de réalisation, la hauteur des cavités est supérieure ou égale à 1/8 de la hauteur des billes. BREVE DESCRIPTION DES FIGURES La présente invention sera mieux comprise à la lecture de la description qui va suivre, donnée uniquement à titre d'exemple, et réalisée en relation avec les dessins annexés, dans lesquels des références identiques désignent des éléments identiques ou analogues, et dans lesquels : ^ les figures 1 à 3 sont des vues en coupe schématique illustrant un procédé d'hybridation d'un premier et d'un second composants microélectroniques selon l'invention ; ^ les figures 4 à 10 sont des vues schématiques illustrant un procédé de fabrication d'un second composant selon l'invention muni d'éléments résistifs fusibles suspendus au dessus de cavités ; et ^ la figure 11 est une vus schématique de dessus d'un second composant illustrant un schéma de connexion électrique des éléments résistifs fusibles. DESCRIPTION DETAILLEE DE L'INVENTION Un procédé d'hybridation d'un premier composant microélectronique 10 avec un second composant microélectronique 12 selon l'invention est à présent décrit en relation avec les figures schématiques en coupe 1 à 3. Le premier microcomposant 10, par exemple une puce microélectronique à base de silicium, comporte sur l'une de ses faces 14 des billes métalliques 16, par exemple soudées à des plages métalliques 18, comme cela est connu en soi de l'état de la 10 technique. Le second microcomposant 12 comprend un substrat 20, par exemple un substrat flexible en plastique, constitué notamment de PET ou de PEN, dans une face 22 duquel sont réalisées des cavités 24 destinées à recevoir respectivement les billes 14 du premier 15 composant 10. Un élément résistif 26 en matériau fusible, par exemple en indium ou en alliage d'or et d'étain, est par ailleurs suspendu au dessus de chaque cavité 24 et est connecté, par exemple via des pistes métalliques 28 réalisée sur la face 22 du second composant 12, à 20 des bornes d'alimentation électrique 30, de manière à permettre le passage d'un courant électrique dans celui-ci. De manière optionnelle, le fond de chaque cavité 24 comporte en outre une plage métallique 32 pour la connexion électrique de la bille 14 ultérieurement introduite dans 25 celle-ci avec par exemple des circuits électroniques présents dans le substrat 12. Le procédé d'hybridation débute par le report du premier composant 10 sur le second composant 12 en alignant les billes 14 avec les éléments résistifs 26 (figure 1). Le premier composant 10 repose alors sur le second composant 12 en lui appliquant son 30 poids P (figure 2). Un courant électrique J est ensuite appliqué à chacun des éléments résistifs fusibles 26, par exemple au moyen d'une source de tension ou de courant 34, de manière à faire fondre ceux-ci par effet Joule. Le matériau en fusion s'écoule alors dans les cavités 24. 35 N'étant plus supporté par les éléments 26 qui ont été détruits par fusion pour former le contact mécanique et électrique, le premier composant 10 s'affaisse alors sous l'effet de son propre poids, et les billes 16 sont introduites dans les cavités avec le matériau en fusion 36 (figure 3). Le procédé se termine alors par le refroidissement du matériau en fusion 36 qui se solidifie en adhérant aux fonds des cavités 24 et aux billes 16, de sorte qu'il est ainsi formé des connexions mécaniques et électriques entre les composants 10, 12. Ainsi, pendant toute la période de chauffage des éléments résistifs fusibles 26, le substrat 20 est protégé d'un échauffement excessif par l'air remplissant les cavités 24 et n'entre en contact avec le matériau en fusion qu'au dernier moment, à savoir uniquement lorsque les éléments fusibles 26 sont détruits. En outre, le refroidissement des éléments fusibles débute immédiatement après leur destruction puisque cette destruction coupe le passage de courant, et par conséquent l'échauffement par effet Joule. De préférence, la hauteur e des cavités 24 est comprise dans notre cas entre 2 et 8 ium. D'une manière générale, la hauteur e des cavités est supérieure ou égale à 1/8 de la hauteur de la bille. Il va à présent être décrit en relation avec les figures 4 à 11 un procédé de fabrication du second composant 12. Le procédé débute par la fabrication du substrat 20, par exemple un substrat flexible en 20 PET ou en PEN (figure en coupe 4) et se poursuit par la formation des cavités 24 dans une face 22 du substrat 20, par exemple par l'application d'un plasma oxygène au travers d'un masque (figure en coupe 6). Avantageusement, les parois des cavités 24 présentent une pente légèrement inclinée vers 25 l'intérieur de manière à permettre de bloquer mécaniquement les billes 16 après le refroidissement. Une couche de métal 40, par exemple une couche d'or, est ensuite déposée pleine plaque sur le substrat 20, par exemple par évaporation (figure en coupe 6). Notamment une 30 couche de métal est déposée dans et autour de chaque cavité 24. La couche de métal 40 est alors gravée, par exemple au moyen d'une photolithographie et d'une étape de gravure humide ou plasma, de manière à définir, pour chaque cavité 24, deux plages de connexion 42, 44 sur la face 22, isolées électriquement du métal déposé 35 dans la cavité 24, ainsi que deux plages de connexion 46, 48 sur la face 22, isolées électriquement des plages 42, 44 et en contact avec le métal 32 déposé dans la cavité 24 (figure en coupe 7A et figure de dessus 7B). Le procédé se poursuit alors par le dépôt d'une résine 50 dans chaque cavité 22 de manière à protéger le métal 32 déposé dans les cavités 24 et définir une surface solide sur laquelle seront ultérieurement formés les éléments résistifs fusibles 26 (figure en coupe 8A et figure de dessus 8B). De manière avantageuse, la résine ne remplit pas entièrement les cavités 24 et est légèrement en retrait par rapport à la face 22 du substrat 20 pour permettre à l'élément résistif fusible de se courber vers le bas suivant son poids. Il est ensuite procédé à un nettoyage des plages de connexion 42, 44, 46, 48, par exemple au moyen d'un plasma d'oxygène, de puissance comprise entre 30 W et 50 W, appliqué pendant une dizaine de secondes. Les éléments résistifs fusibles 26 sont ensuite formés sur la résine 50, au droit de chaque cavité 24, par exemple au moyen d'une photolithographie déposant du métal fusible au travers d'un masque de forme souhaitée pour les éléments 26 (figure en coupe 9A et figure de dessus 9B). Chaque élément résistifs 26 se prolonge par ailleurs par deux plages métalliques 52, 54 déposées respectivement sur les plages de connexion 42 et 44. Chaque élément 26 peut ainsi être alimenté en courant via les plages 42, 44. Avantageusement, les plages métalliques de connexion 42 et 44 ont une surface supérieure ou égale à deux fois la surface de la cavité 24 afin de favoriser une élévation de température sur les deux cotés de la cavité lors du passage du courant. Cette élévation locale de température va induire une dilatation de l'élément 12 qui va ouvrir d'avantage la cavité 24, ce qui facilite l'insertion de l'élément chauffant fusible 26 et de la bille 16 dans la cavité 24 une fois le courant appliqué. Les éléments résistifs fusibles 26 prennent avantageusement la forme d'un serpentin. Un serpentin présente en effet une grande résistance électrique en raison de sa longueur élevée et de sa largeur faible, et donc un échauffement par effet Joule élevé, et ne recouvre pas totalement la résine 50 en laissant apparaître partiellement celle-ci, ce qui permet le retrait ultérieure de la résine. D'autres formes sont évidement possibles pour les éléments fusible 26, comme par exemple des tiges ou des bandes parallèles connectées entre les plages 42, 44. De préférence, le matériau et les caractéristiques géométriques des éléments chauffants sont choisis de manière à ce que ceux-ci fondent lorsqu'ils sont traversés par un courant électrique de quelques milliampères en fonction de la nature de l'élément chauffant fusible. On montre que l'échauffement AT par seconde d'un élément 26 traversé par un courant d'intensité J est modélisable au premier degré selon la relation : p x /2 AT - x ,''2 x h2 X / 2 2 x kp où : - p est la résistivité par mètre du matériau constitutif de l'élément 26, en S2/m ; - 1 est la longueur en mètre de l'élément 26 ; - w est la largeur en mètre de l'élément 26 ; - h est la hauteur en mètre de l'élément 26 ; - kp est la conductivité thermique du matériau constitutif de l'élément 26, en W/K.m ; et - I est l'intensité en ampère du courant traversant l'élément 26. On dispose donc de plusieurs paramètres, à savoir les dimensions de l'élément 26, la nature du ou des matériaux le constituant, ainsi que la valeur du courant le traversant, pour contrôler l'échauffement par effet Joule des éléments 26. Notamment, il est possible de choisir des éléments 26 qui fondent très rapidement sous l'effet d'un courant de quelques milliampères à quelques dizaines de milliampères. L'épaisseur des éléments résistifs fusibles 26 est également choisie entre 5 micromètres et 15 micromètres de manière à obtenir une quantité suffisante de matériau en fusion dans les cavités 24 pour fixer les billes 16. Les éléments 26 sont avantageusement constitués d'un métal présentant une bonne mouillabilité et adhérence une fois fondu et refroidi avec le métal 32 déposé au fond des cavités 24, par exemple de l'indium ou un alliage d'or et d'étain. Avantageusement, les éléments 26 sont réalisés en indium, ce métal présentant une bonne adhérence avec les métaux ainsi qu'un point de fusion bas égal à 152°C. Le procédé se poursuit par le retrait de la résine 50 remplissant les cavités 26, par exemple par voie humide ou au moyen d'un plasma, ce qui permet de ne pas détériorer le substrat 20 (figure en coupe 10A et figure de dessus 10B). La figure 11 est une vue de dessus d'un second composant 12 illustrant un exemple de connexion électrique pour l'alimentation d'une matrice de N lignes d'éléments résistifs 26, par exemple trois lignes, et de M colonnes d'éléments résistifs, par exemple trois colonnes. Pour des raisons de clarté, les plages de connexion 46, 48 ne sont pas représentées.35 La connexion électrique est avantageusement une connexion en parallèle des éléments résistifs fusibles 26. Par exemple, la connexion comporte, pour chaque colonne de la matrice, une première piste métallique 60, formée sur la face 22 du composant 12, et reliant chacune des plages de connexion 42 des éléments 26 de la colonne à une première piste métallique commune 62 formée sur la face 22. De même, la connexion comporte pour chaque colonne de la matrice, une deuxième piste métallique 64, formée sur la face 22 du composant 12, et reliant chacune des plages de connexion 44 des éléments 26 de la colonne à une deuxième piste métallique commune 66 formée sur la face 22. Les pistes communes 64, 66 sont chacune connectées à une borne d'alimentation électrique 30, de sorte que l'application entre ces bornes d'une tension V permet de faire circuler un courant électrique sensiblement identique dans chacun des éléments 26. Bien entendu, d'autres schémas de connexion sont possibles. Une connexion en série est également réalisable dans le cas où les billes 16 sont alignées et posées au-dessus de l'élément chauffant fusible 26. Ensuite, un courant est appliqué à l'ensemble en série est le chauffage est donc en même temps pour toutes les billes. On note également que le volume de l'élément chauffant fusible peut être adaptable au volume des billes 16. Par exemple si les billes 16 n'ont pas toutes le même volume, il est possible de tenir compte du volume variable en augmentant ou en diminuant le volume du matériau de l'élément chauffant fusible 26 afin d'assurer une bonne uniformité des connexions après le refroidissement du matériau. REVENDICATIONS1. Procédé de réalisation d'un dispositif hybridé consistant à réaliser un premier composant microélectronique (10) muni sur une face (14) de billes métalliques (16), et un second composant microélectronique (12) muni sur une face (22) d'éléments de connexion (26) correspondant auxdites billes métalliques (16), et à hybrider les premier et second composants (10, 12) de manière à fixer les billes métalliques (16) du premier composant (10) aux éléments de connexion (26) du second composant (12), caractérisé : ^ en ce que la fabrication du second composant microélectronique (12) consiste : o à réaliser un substrat (20) muni de cavités (24) aux emplacements prévus pour les éléments de connexion (26); et o à réaliser des éléments résistifs en métal fusible (26) suspendus respectivement au dessus des cavités (24) ; ^ et en ce que l'hybridation des premier et second composants (10, 12) consiste : o à reporter le premier composant (10) sur le second composant (12) de manière à faire reposer les billes métalliques (16) sur les éléments résistifs suspendus (26); et o à faire circuler un courant électrique au travers des éléments résistifs (26) de manière à faire fondre ceux-ci. 2. Procédé de réalisation d'un dispositif hybridé selon la revendication 1, caractérisé en ce que les éléments résistifs (26) sont réalisés sous la forme de serpentins ou de tiges. 3. Procédé de réalisation d'un dispositif hybridé selon la revendication 1 ou 2, caractérisé en ce que les éléments résistifs (26) sont constitués de métal à bas point de fusion, notamment en indium ou en alliage d'or et d'étain. 4. Procédé de réalisation d'un dispositif hybridé selon l'une quelconque des revendications précédentes, caractérisé en ce que le substrat (20) du second composant microélectronique (12) comprend du plastique, notamment du PEN ou du PET. 5. Procédé de réalisation d'un dispositif hybridé selon l'une quelconque des revendications précédentes, caractérisé en ce que la réalisation des éléments résistifs suspendus (26) consiste : ^ à déposer deux plages métalliques (42, 44) autour de chaque cavité (24); ^ à remplir les cavités (24) par de la résine (50); ^ à réaliser des éléments résistifs (26) sur la résine (50) et sur les plages métalliques (42, 44), en laissant au moins un passage d'accès à la résine ; et ^ à retirer la résine (50) des cavités (24) par le au moins un passage d'accès. Procédé de réalisation d'un dispositif hybridé selon la revendication 5, caractérisé en ce que les plages métalliques de connexion (42) et (44) ont une surface supérieure ou égale à deux fois la surface de la cavité (24). Procédé réalisation d'un dispositif hybridé selon l'une quelconque des revendications précédentes, caractérisé en ce qu'il consiste, avant la réalisation des éléments résistifs suspendus (26), à déposer une couche de métal (32) dans le fond de chaque cavité (24), et d'au moins une connexion électrique (46, 48) au contact de ladite couche (32). Procédé de réalisation d'un dispositif hybridé selon l'une quelconque des revendications précédentes, caractérisé en ce que la hauteur des cavités (24) est supérieure ou égale à 1/8 de la hauteur des billes (16). 106. 7. 15 20 8.